메틸 메타크릴 레이트 단량체 75 질 량부 와 스티렌 단량체 25 질 량부 를 , 환류 냉각기 , 온도계 , 질소 흡입관 및 그라인딩 기능 합체 교반기 ( stirrer of a grinding - in system ) 를 갖 는 4 구 플라스크 에 넣 었 다 . 또한 , 톨루엔 90 질 량부 , 메틸 에틸 케톤 110 질 량부 및 아조 비스 이소 발레 로 니트릴 2 . 0 질 량부 를 상기 플라스크 안 의 것 들 에 가했 다 . 얻 어 진 혼합물 을 , 질소 기류 에서 70 ℃ 로 10 시간 동안 유지 하 여 , St - MMA 중합체 용액 을 얻 었 다 . 이 용액 으로부터 용매 를 제거 하 고 , 얻 어 진 고형물 을 해머 밀 에 의해 조분쇄 함 으로써 수지 성분 만 으로 구성 된 수지 조성물 ( b - 1 ) 을 얻 었 다 . 얻 어 진 수지 조성물 은 72000 의 중량 평균 분자량 Mw 및 90 ℃ 의 Tg 를 가졌 다 .